(57)【要約】【課題】  赤外線を透過するとともに可視光を良好に遮断する特性を有する製造が容易な光学フィルタを備えた所望の防眩性を満足する遮光フィルタおよび赤外線光源を提供する。【解決手段】  赤外線光源１０は、少なくとも赤外線を含む光を放射する発光手段２を収容したバルブ１と；このバルブ１の外表面に鉄（Ｆｅ）およびビスマス（Ｂｉ）を主成分とする複合酸化物微粒子２１を主体として形成され、赤外線を透過し、可視光を遮断する特性を有する光学フィルタ２０と；を具備している。複合酸化物微粒子を主体として形成された光学フィルタ２０によって赤外線を透過するとともに可視光を良好に遮断するので、製造が容易で所望の防眩性を備えた赤外線光源１０を提供することができる。【選択図】  図２
2007065005.tif 000002
【特許請求の範囲】
【請求項１】
透光性基体と；
この基体表面に鉄（Ｆｅ）およびビスマス（Ｂｉ）を主成分とする複合酸化物微粒子を主体として形成され、赤外線を透過し、可視光を遮断する特性を有する光学フィルタと；
を具備していることを特徴とする遮光フィルタ。
【請求項２】
前記光学フィルタの複合酸化物微粒子は、鉄およびビスマスが質量比で５：５〜８：２の範囲内であることを特徴とする請求項１記載の遮光フィルタ。
【請求項３】
前記光学フィルタは、酸化珪素（ＳｉＯ２）、酸化アルミニウム（Ａｌ２Ｏ３）または酸化ジルコニウム（ＺｒＯ２）のうち少なくとも一種の微粒子がバインダー成分として混合されていることを特徴とする請求項１または２記載の遮光フィルタ。
【請求項４】
前記光学フィルタの膜厚は０．５〜５．０μｍであり、波長４００〜７５０ｎｍの可視光の平均透過率が５％以下であることを特徴とする請求項１ないし３いずれか一記載の遮光フィルタ。
【請求項５】
前記光学フィルタの膜厚は１０〜１００μｍであり、波長４００〜８００ｎｍの可視光の平均透過率が５％以下であることを特徴とする請求項１ないし３いずれか一記載の遮光フィルタ。
【請求項６】
請求項１ないし５いずれか一記載の遮光フィルタの透光性基体が少なくとも赤外線を含む光を放射する発光手段を収容し、前記光学フィルタが外表面に配設されるに構成されたバルブを具備していることを特徴とする赤外線光源。
【発明の詳細な説明】
【技術分野】
【０００１】
本発明は、赤外線を透過し、可視光を遮断する特性を有する光学フィルタが形成された遮光フィルタおよび赤外線光源に関する。
【背景技術】
【０００２】
内部にタングステンフィラメントを収納した透光性バルブの外表面に複数の高屈折率および低屈折率の層を形成して所望の波長帯域を透過するとともに、その他の波長帯域の透過を阻止する特性を有する光学フィルタを備えた管形ヒータが知られている（例えば、特許文献１参照）。特許文献１によれば、前記光学フィルタは、高屈折率の層がＴａ２Ｏ５からなり、低屈折率の層がＳｉＯ２の多層干渉膜からなる。この管形ヒータは、暖房用、工業加熱用、スタジオ用といった赤外および可視光を発光するランプや赤外線のみを発光するランプとして用いられる旨記載されている。
【０００３】
また、赤外線光源として用いられるランプのバルブ外表面に形成される可視光の波長域をカットし赤外線の波長域を選択的に透過させる多層膜フィルタの高屈折率膜の少なくとも一層を６００〜１０００ｎｍの波長の光に吸収特性の上限があり、それ以下の波長の光を吸収する特性を有する光吸収膜によって構成することが知られている（特許文献２参照）。特許文献２の光吸収膜は、ＩＴＯ膜、ＺｎＯ膜、Ｉｎ２Ｏ５膜またはＦｅ２Ｏ５膜からなる。そして、特許文献２によれば、波長３８０〜７８０ｎｍの可視光がカットされ、８００ｎｍ以上の赤外光を透過する旨記載されている。
【０００４】
さらに、光学特性の異なる複数の層を有したアンバーコーティング膜に可視光域に吸収性のある可視光吸収層を設けることで、所望発光色の光透過率を高くして、積層数を減らすことが知られている（特許文献３参照）。可視光吸収層としては、ａ−Ｓｉ、ｐｏｌｙ−Ｓｉ、ＳｉｘＯｙ（ｘ、ｙは整数）、Ｆｅ２Ｏ５、Ｃｒ２Ｏ５を用いる旨記載されている。
【特許文献１】特開昭６０−１７５１号公報
【特許文献２】特開２０００−３５２６１２号公報
【特許文献３】特開２００１−１５４０１４号公報
【発明の開示】
【発明が解決しようとする課題】
【０００５】
特許文献１に記載されているような光学フィルタは、多層干渉膜であるため材質の異なる層を交互に複数層形成する必要があり、製造が煩雑である。もちろん、バルブ材料に着色ガラスを利用することも考えられるが、このガラスは赤外線透過率も低下するため赤外線放射効率が低下すると言う問題がある。
【０００６】
特許文献２および３に記載されているような光吸収膜は、Ｆｅ２Ｏ５、Ｆｅ２Ｏ５＋ＳｉＯ２などの着色膜単層であり、これを複数層設けた多層膜構造とした場合であっても波長６００ｎｍ以上の赤色光をかなり透過するため透過光には色が着くだけで可視光の遮断効果としては不十分であり、所望の防眩性を満足することができない。また、Ｆｅ２Ｏ５層に金（Ａｕ）粒子を分散させて波長６００ｎｍ以上の赤色光を遮断することが可能であるが、コストが問題である。
【０００７】
本発明は、上記問題点に鑑みなされたものであり、赤外線を透過するとともに可視光を良好に遮断する特性を有する製造が容易な光学フィルタを備えた所望の防眩性を満足する遮光フィルタおよび赤外線光源を提供することを目的とする。
【課題を解決するための手段】
【０００８】
請求項１の遮光フィルタは、透光性基体と；この基体表面に鉄（Ｆｅ）およびビスマス（Ｂｉ）を主成分とする複合酸化物微粒子を主体として形成され、赤外線を透過し、可視光を遮断する特性を有する光学フィルタと；を具備していることを特徴とする。
【０００９】
基体は、表面に光学フィルタが形成されるものであり、光学フィルタは基体を透過した光を遮断するように機能するものである。したがって、基体は、光学フィルタが遮光する波長の光の少なくとも一部を透過する特性を有するものであり、光透過材料である。基体は、例えば窓ガラスなどの建築材や、電気機器、産業用機械などの電気部品、照明用器材といった部材に利用可能なものである。基体の材料としては、ガラス、セラミックス（磁器を含む。）合成樹脂などであることを許容する。
【００１０】
複合酸化物微粒子は、鉄およびビスマスを主成分とするものであり、他の副成分が１０質量％以下、好ましくは５質量％以下の範囲で含まれているものを許容する。
【００１１】
本発明者が実験を重ねた結果、鉄（Ｆｅ）にビスマス（Ｂｉ）を加えて複合酸化物とした微粒子は、赤外線の透過が高く、可視光を良好に吸収する光学特性を有していることを見出した。この複合酸化物としては、ぺロブスカイト酸化物であるＢｉＦｅＯ５が一般的であるが、本発明の作用効果を奏するものであれば、この複合酸化物に限定されない。
【００１２】
請求項２は、請求項１記載の遮光フィルタにおいて、前記光学フィルタの複合酸化物微粒子は、鉄およびビスマスが質量比で５：５〜８：２の範囲内であることを特徴とする。
【００１３】
鉄の質量比が５０％未満だと可視光の吸収特性が低下して、赤外線光源から可視光が多く照射されるので所望の防眩性が得られない。鉄の質量比が８０％を超えると、ビスマスを混合することによって赤色光を遮断する作用効果が低下するので好ましくない。
【００１４】
請求項３は、請求項１または２記載の遮光フィルタにおいて、前記光学フィルタは、酸化珪素（ＳｉＯ２）、酸化アルミニウム（Ａｌ２Ｏ３）または酸化ジルコニウム（ＺｒＯ２）のうち少なくとも一種の微粒子がバインダー成分として混合されていることを特徴とする。
【００１５】
酸化珪素（ＳｉＯ２）、酸化アルミニウム（Ａｌ２Ｏ３）または酸化ジルコニウム（ＺｒＯ２）は、化学的安定性に優れた材料であり、光学特性に大きく影響を及ぼすこともなくかつ被膜形成も比較的容易なので前記複合酸化物微粒子のバインダー成分として使用しても可視光の遮断効果を損なうことなく耐久性に優れた光学フィルタを成膜することができる。
【００１６】
請求項４は、請求項１ないし３いずれか一記載の遮光フィルタにおいて、前記光学フィルタの膜厚は０．５〜５．０μｍであり、波長４００〜７５０ｎｍの可視光の平均透過率が５％以下であることを特徴とする。
【００１７】
請求項４の遮光フィルタは、赤外線の透過量をできるだけ多くしながら、可視光の透過量を極力抑えたものである。この光学フィルタの膜厚が０．５μｍ未満だと波長４００〜７５０ｎｍの可視光の平均透過率を５％以下にすることが困難となり、５．０μｍを超えると赤外線の透過量が低下するので好ましくない。この光学フィルタの膜厚は、好ましくは０．８〜３．０ｎｍの範囲とするのが望ましい。
【００１８】
請求項５は、請求項１ないし３いずれか一記載の遮光フィルタにおいて、前記光学フィルタの膜厚は１０〜１００μｍであり、波長４００〜８００ｎｍの可視光の平均透過率が５％以下であることを特徴とする。
【００１９】
請求項５の遮光フィルタは、可視光の透過を極力少なくしながら、赤外線の透過量をできるだけ多くしたものである。この光学フィルタの膜厚が１０μｍ未満だと波長４００〜８００ｎｍの可視光の平均透過率を５％以下にすることが困難となり、１００μｍを超えると赤外線の透過量が低下するので好ましくない。この光学フィルタの膜厚は、好ましくは１０〜１００μｍの範囲とするのが望ましい。
【００２０】
請求項６の赤外線光源は、請求項１ないし５いずれか一記載の遮光フィルタの透光性基体が少なくとも赤外線を含む光を放射する発光手段を収容し、前記光学フィルタが外表面に配設されるに構成されたバルブを具備していることを特徴とする。
【００２１】
「光源」とは、白熱電球、ハロゲン電球またはＨＩＤランプや蛍光ランプなどの放電ランプを意味する。発光手段とは、白熱電球およびハロゲン電球の場合にはフィラメントを指し、放電ランプの場合には放電空間（蛍光体層を含む）を指す。
【発明の効果】
【００２２】
本発明によれば、鉄およびビスマスを主成分とする複合酸化物微粒子を主体として形成された光学フィルタによって赤外線を透過するとともに可視光を良好に遮断するので、製造が容易で所望の防眩性を備えた遮光フィルタおよび赤外線光源を提供することができる。
【発明を実施するための最良の形態】
【００２３】
以下、図面を参照して本発明の実施の形態を説明する。
【００２４】
図１ないし図３は、本発明の赤外線光源における第１の実施の形態を示し、図１は正面図、図２は図１の光学フィルタ部分を拡大して示す要部拡大断面図、図３は光学フィルタの分光透過特性を示すグラフである。
【００２５】
赤外線光源は、図１に示すように、管形ヒータとして構成されており、赤外線および可視光を放射する管形ハロゲン電球１０および赤外線を透過し、可視光を遮断する光学フィルタ２０を具備している。
【００２６】
管形ハロゲン電球１０は、基体としてのバルブ１、白熱フィラメント２、内部導入線３、アンカー４、導入金属箔５、外部導入線６、不活性ガスおよびハロゲンを備えて構成されている。
【００２７】
バルブ１は、外径１０ｍｍの細長い石英ガラス管の両端に封止部１ａをそれぞれ形成して構成されていて直管状をなしている。バルブ１の長さは、用途に応じて適宜設定することができる。封止部１ａは、ピンチシール構造をなしている。白熱フィラメント２は、いわゆるタングステンフィラメントからなる。そして、タングステン線を２重コイルに巻回して形成されていて、バルブ１の内部にその管軸に沿って張設されている。また、白熱フィラメント２は、その作動すなわち点灯時に白熱して可視光から赤外線までの連続スペクトルを発生する。
【００２８】
内部導入線３は、白熱フィラメントをバルブ１内の所定の位置に支持するとともに、外部から電流を導入するために作用する。本実施の形態においては、白熱フィラメント２の両端の２次コイルを両端方向に引き伸ばすことによって白熱フィラメント２と一体に形成されている。
【００２９】
外部導入線６は、モリブデン棒からなり、その基端がバルブ１の両端から外部に導出して図示しない電源に接続する。また、先端が封着金属箔５の一端に溶接されていることによって、白熱フィラメント２に接続している。
【００３０】
不活性ガスは、バルブ内部に封入され、白熱フィラメントの蒸発を抑制するのに効果的であり、Ｘｅ、Ｋｒ、Ａｒなどの希ガスまたはこれらの希ガスに加えてアーク防止のためにＮ２を例えば１０％程度の分圧で混合した混合ガスを、適当圧で封入することができる。
【００３１】
ハロゲンは、ハロゲンサイクルを行わせて白熱フィラメントから蒸発したタングステンを再びフィラメント上に戻すいわゆるハロゲンサイクルを行わせるために、その少量をバルブ内部に封入している。
【００３２】
光学フィルタ２０は、図２に示すように、バルブ１の主要部の外面に膜厚０．５〜５．０μｍの範囲、好ましくは０．８〜３．０ｎｍの範囲で形成されている。光学フィルタ２０は、鉄およびビスマスを主成分とする複合酸化物微粒子２１を主体として形成されており、この複合酸化物微粒子２１にバインダー成分として酸化珪素（ＳｉＯ２）、酸化アルミニウム（Ａｌ２Ｏ３）または酸化ジルコニウム（ＺｒＯ２）の微粒子を添加し、焼成して成膜されている。
【００３３】
複合酸化物微粒子２１は次の方法で得ることができる。まず、Ｂｉ２Ｏ５及びＦｅ２Ｏ５の粉末を質量比で５：５〜８：２の割合で混合し、ボールミルで２４時間湿式粉砕する。そして、有機バインダーを添加して混練したあと乾燥、造粒し、平均粒径５〜１００ｎｍの微粒子が得られる。そして、得られた複合酸化物微粒子２１を酸化アルミニウム微粒子等のバインダー成分とともに有機溶媒へ分散してコーティング液が調製される。
【００３４】
このように調整されたコーティング液で成膜された光学フィルタ２０の分光透過率特性を図３のグラフに示す。このグラフの線ａによれば、波長７５０ｎｍを超える赤外線の透過率が高く、波長７５０ｎｍ以下の可視光はほとんど透過していないことが分かる。測定の結果、波長４００〜７５０ｎｍの可視光の平均透過率が５％以下であることが分かった。
【００３５】
なお、上記実施形態の光学フィルタ２０は、赤外線光源以外にも、医療機器や建築構造物の光学フィルタにも適用することが可能である。用途によっては可視光が極力透過しない遮光フィルタにするため、光学フィルタの膜厚を１０〜１００μｍ、好ましくは２０〜７０μｍの範囲とし、波長４００〜８００ｎｍの可視光の平均透過率が５％以下となるように形成してもよい。この被膜は、上記と同一の成分のコーティング液を厚膜に製膜することで得ることができる。このように厚膜化された場合の分光透過率特性を図３のグラフの線ｂに示す。このように厚膜化された光学フィルタ２０によれば、赤外線の透過量が少ないが可視光の透過を確実に抑えることができ、防眩性に優れた遮光フィルタを構成することが可能となる。
【００３６】
次に、本発明の第２の実施形態を説明する。図４は、第２実施形態のメタルハライドランプを示す正面図である。図において、７０は発光管７、７１は外管、８は口金を示す。外管７１は、紫外線カット性能を備えており、内部にメタルハライドランプを構成する発光管７０を収納していて、両端が封止部にガラス溶着されている。また、外管７１は、その外面の所要の部位に遮光膜２０が形成されている。遮光膜２０は、第１の実施形態と同一構成の光学フィルタであり、可視光の透過を遮断するマンガンフリーの被膜である。口金８は、絶縁性の口金基体に組み付けられた一対の受電端子を備えている。本実施形態のメタルハライドランプは、２つの車両用照明装置のランプソケットに口金８を介して２個ずつ装着され、４灯式の自動車用前照灯装置が構成される。各メタルハライドランプの発光部７０の発光中心は、自動車用前照灯装置本体のリフレクタの焦点にほぼ位置するように配設されている。また、遮光膜２０は、対向車へ放射ビームが照射されないように遮光して自動車用前照灯装置としての防眩性を発揮するような位置に形成されている。
【００３７】
本発明によれば、赤外線を放射する光源のバルブ外表面に鉄およびビスマスを主成分とする複合酸化物微粒子を主体とした光学フィルタを設けることで、本来不要である可視光の放射を極力抑えることができ、製造コストも低く抑えた赤外光源を提供することが可能となる。これにより、産業用または民生用ヒータもしくは赤外線センサ用の赤外線光源の防眩性を向上することができる。
【図面の簡単な説明】
【００３８】
【図１】本発明の第１の実施形態である赤外線光源を示す概略正面図。
【図２】図１の赤外線光源の光学フィルタを示す拡大断面図。
【図３】図１の赤外線光源の光学フィルタの分光透過特性を示すグラフ。
【図４】本発明の第２の実施形態であるメタルハライドランプを示す概略正面図。
【符号の説明】
【００３９】
１…基体（バルブ）、２…発光手段、１０…赤外線光源、２０…光学フィルタ、２１…複合酸化物微粒子。
【図１】
2007065005.tif 000003
【図２】
2007065005.tif 000004
【図３】
2007065005.tif 000005
【図４】
2007065005.tif 000006